고유 점도 ( IV ) 가 0 . 90 dl / g 이 며 , MI 가 25 g / 10 min TPE 수지 를 고점 도 폴리머 ( A ) 로 사용 하 고 , 고유 점도 ( IV ) 가 0 . 45 dl / g 이 며 , MI 가 100 g / 10 min 인 PLA 수지 를 저점 도 폴리머 ( B ) 로 사용 하 여 실시 예 2 와 동일 한 방법 으로 나선 구조 의 모노 필라멘트 사 ( 100 ) 를 제조 하 여 시험편 으로 사용 하 였 다 .